(57)【特許請求の範囲】
【請求項１】
シリコン系樹脂が付与された合成繊維を２０〜７０重量％と変性アクリル系繊維を３０〜４０重量％とを少なくとも含有し、４５°メセナミン法による難燃性の評価における炭化長が１００ｍｍ以下、最大炭化長が１２０ｍｍ以下の難燃性を有することを特徴とする難燃性不織布。
【請求項２】
前記の不織布を重ねあわせ、さらにニードルパンチにより機械交絡を付与し、その後の構造体の厚みを２０ｍｍ以上１００ｍｍ以下、密度を０．０２ｇ／ｃｍ３以上０．０８ｇ／ｃｍ３以下としたことを特徴とする請求項１記載の難燃性不織布。
【発明の詳細な説明】
【０００１】
【発明の属する技術分野】
本発明は敷き布団の中芯あるいは敷布団の巻き綿、さらにはベッドパット、シート、掛け布団の中綿などに用いられ、難燃性を有する不織布に関するものである。
【０００２】
【従来の技術】
従来、敷き布団の中芯やシートなどに用いられている硬綿は母材となる繊維として主にポリエステル短繊維、熱接着性の繊維として、低融点の熱可塑性樹脂の繊維あるいは芯部に高融点の熱可塑性樹脂、鞘部に低融点を持つ芯／鞘構造の繊維を用い熱接着により形成されている。しかし、熱接着することにより、風合いが硬くなる問題がある。
【０００３】
この問題を解決するために低融点繊維などの熱接着繊維を使用せず、繊維の交絡により構造体を形成させ、厚みを２０ｍｍ以上１００ｍｍ以下とした敷布団などの中綿が開発されている。この構造体は繊維／繊維間静摩擦係数が０．２以下の繊維たとえばシリコーン系高分子で覆われている繊維を使用することにより製造される。この構造体はへたりが少なく良好な風合いを持っている。
【０００４】
また、一般的に敷布団の巻き綿、ベッドパット、掛け布団の中綿としては主に羊毛、羽毛あるいはポリエステル短繊維が用いられている。
【０００５】
現在ポリエステル短繊維に羽毛の風合いを持たせるために、表面にシリコーン系高分子を施している。この繊維を、巻き綿、ベッドパット、掛け布団に用い羽毛ライクの布団などに展開されている。
【０００６】
しかし、一般的にシリコン加工綿は燃えやすく難燃性を付与することが困難である。したがって、シリコン加工綿を使用した上記敷き布団の中芯あるいは敷布団の巻き綿、さらにはベッドパット、シート、掛け布団の中綿で難燃を有するものはあまり提案されていない。
【０００７】
【発明が解決しようとする課題】
本発明は敷き布団の中芯あるいは敷布団の巻き綿、さらにはベッドパット、シート、掛け布団の中綿などに用いられ、難燃性を有する不織布に関するものである。
【０００８】
【課題を解決するための手段】
本発明は上記課題を解決するために次の構成とするものである。すなわち、本発明は、以下のとおりである。
１．シリコン系樹脂が付与された合成繊維を少なくとも５重量％以上と変性アクリル系繊維を含有し、４５°メセナミン法による難燃性の評価における炭化長が１００ｍｍ以下、最大炭化長が１２０ｍｍ以下の難燃性を有することを特徴とする難燃性不織布。
２．前記の不織布を重ねあわせ、さらにニードルパンチにより機械交絡を付与し、その後の構造体の厚みを２０ｍｍ以上１００ｍｍ以下、密度を０．０２ｇ／ｃｍ3以上０．０８ｇ／ｃｍ3以下としたことを特徴とする請求項１記載の難燃性不織布。
【０００９】
【発明の実施の形態】
本発明に適用される繊維において、加工によりシリコン系樹脂が付与される繊維はポリエステル繊維、ポリオレフィン系繊維、アクリル系繊維などの合成繊維を主体とにした繊維であるが、好ましくはポリエステル繊維である。
【００１０】
さらに本発明に用いられる繊維は酸化チタンや抗菌剤、抗カビ剤などを練り込んだ繊維あるいは後加工により各種機能を付与した繊維を使用することもできる。
【００１１】
本発明における難燃性不織布を構成する各繊維は、適度な嵩高性と軟らかい風合いを出すために繊度が１．５〜３０デニール、好ましくは３〜２０デニール、さらに好ましくは６〜１８デニールであり、繊維長は１０〜１００ｍｍ、好ましくは５０〜８０ｍｍであり、特にポリエステル短繊維が好適である。繊度が１．５デニール未満では嵩が出にくく、３０デニール以上では風合いが硬くなる。また繊維長が１０ｍｍより短いと繊維間の交絡が悪く、構造体とし難く、１００ｍｍより長いと開繊性や製綿性が悪くなる傾向がある。
【００１２】
不織布を構成する繊維は、嵩高性、風合い、圧縮に対する反発性あるいは製綿性をよくするために、機械捲縮を与えることが好ましく、繊維の製糸時に非対称冷却処理を施し、３次元捲縮化したものがより好ましい。捲縮数は５〜３０個／インチであることが好ましく、より好ましくは１０〜２０個／インチである。捲縮度は５〜４０％であることが好ましく、より好ましくは１０〜３５％である。捲縮数が５個／インチ以下、捲縮度が５％以下では開繊加工時に均一な開繊が行われず開繊ウエッブに斑が生じ易い。捲縮数が３０個／インチ以上、捲縮度が４０％以上ではカード開繊後の製品の風合いが悪くなる傾向がある。
【００１３】
繊維の断面は、中実のほかに保温性を持たせるために中空繊維を用いても、異形断面を用いてもよい。
【００１４】
本発明におけるシリコン樹脂が付与された合成繊維において、付与されるシリコン系樹脂としては、アミノ変性オルガノポリシロキサンやエポキシ変性オルガノポリシロキサンなどの変性シリコンとこれらと反応性の硬化剤などを主体としたものなどが挙げられる。シリコン系樹脂を付与する方法としては、油剤を付与する紡糸工程、延伸工程または綿の段階でシャワー方式や、ディップ方式などで付与し、乾燥、熱処理する方法など特に限定されない。
【００１５】
本発明における変性アクリル系繊維とは、−ＣＮ基や−ＣＯＮＨ2基などの極性基が架橋剤によって架橋され、かつ−ＣＯＯＨ基が金属塩化されている変性アクリル系繊維であり、該繊維はたとえば、アクリル系繊維をヒドラジン架橋して窒素含有量を増加させ、残存ニトリル基を変性してカルボキシル基やアミド基を導入したものであり、該カルボキシル基としては酸型（Ｈ型）と、金属と結合した塩型の両方を備えているものが好ましい。
【００１６】
金属塩の種類は、Ｎａ、Ｋなどのアルカリ金属、Ｃａ、Ｍｇなどのアルカリ土類金属、アルミニウムなどであるが、難燃性の点でカルボキシル基の少なくとも一部がＣａ、Ｍｇ、Ａｌのうちの１種以上の塩であることが好ましい。
【００１７】
不織布を構成するそれぞれの繊維の含有量は、シリコン系樹脂が付与された繊維を５重量％以上、好ましくは２０重量％以上含有する。５重量％未満であれば風合いが硬くなり、羽毛ライクの効果がでにくい。また変性アクリル系繊維については難燃性を付与することが目的であり、難燃性が合格すれば含有量は特に限定はされない。
【００１８】
不織布を形成後、さらにニードルパンチなどで交絡させることにより、洗濯後の綿の偏りなどを防ぐことができる。
【００１９】
敷布団の巻き綿、ベッドパット、掛け布団の中綿に使用する場合、不織布構造体の厚みを２０ｍｍ以上にすることが必要であり、また、敷布団の中芯、シートにしようする場合は、床付間などから厚みが必要となってくる。
【００２０】
厚みを２０ｍｍ以上にする製造方法は、まず解繊機（カード）により繊維をウエッブとし、ニードルパンチにより繊維を交絡させる。この時、目的とする厚みが得られない場合には、該ウエッブあるいはニードルパンチを付与する前のウエッブを複数枚重ね合わせ、更にニードルパンチにより交絡させる。厚みについてすでに記載のとおりベッドパットなどに用いる場合は２０ｍｍ以下でも十分であるが、シートの中綿や敷布団の中芯などに用いる場合には２０ｍｍ以下では床付感などの問題が出易い。１００ｍｍより厚くすることは可能ではあるが、コストと最終製品のメリットから考えると好ましくない。
【００２１】
本発明における不織布の密度は０．０２〜０．０８ｇ／ｃｍ3、好ましくは０．０３〜０．０５ｇ／ｃｍ3である。０．０２ｇ／ｃｍ3未満では反発性が弱く、使用時の床付き感が問題となり、０．０８ｇ／ｃｍ3以上では構造体が硬く、また交絡させることが困難で、針折れなどの問題にもなる。
【００２２】
【作用】
ポリエステル系難燃性繊維は一般に燃焼する場合、繊維が溶融し、燃焼点が落下し、炎が広がりにくく、結果として該繊維使用の構造体が燃え難くなる。しかし、該繊維とシリコン加工を施した繊維とを混用した構造体では、ポリエステル系繊維が溶融し、落下するまでに炎がシリコンを伝って燃え広がり難燃の効果がなくなる。一方、本発明において使用される変性アクリル系繊維は高架橋体であり、燃焼させても溶融することなく炭化するため、炎が非常に燃え広がりにくくなり、シリコン加工を施した繊維を混用しても構造体としての難燃効果が発揮される。
【００２３】
【実施例】
次に本発明を実施例によりさらに詳細に説明する。本発明に記載した特性の測定法は次の通りである。
（４５°メセナミン法）
平成９年３月財団法人日本防炎協会発行「防炎製品」の認定関係資料集P６７防炎製品の性能試験基準に記載の詰物類に関する４５°メセナミンバスケット法に準じて測定した。ただし、試験体はそれぞれ不織布の状態で行った。
実施例
【００２４】
まず実施例に使用した各繊維について説明する。
（シリコン系樹脂が付与された繊維：繊維Ａ）
６デニール、カット長６４ｍｍ、捲縮数１０個／インチ、捲縮度２３％、中空率３５％のポリエステル（ＰＥＴ）繊維に市販のジメチルポリシロキサンを主成分とするシリコーン樹脂液を噴霧器で均一に付着させ、熱処理により固着させた。
【００２５】
（シリコン系樹脂で覆われている繊維：繊維Ｂ）
２．５デニール、カット長６４ｍｍ、捲縮数１０個／インチ、捲縮度２３％、中空率３５％のポリエステル（ＰＥＴ）繊維に市販のジメチルポリシロキサンを主成分とするシリコン樹脂液を噴霧器で均一に付着させ、熱処理により固着させた。
【００２６】
（変性アクリル系繊維：繊維C−１及びＣ−２）
アクリロニトリル（ＡＮ）／アクリル酸メチル（ＭＡ）＝９０／１０（重量比）の単繊維繊度１．５ｄ、カット長５２ｍｍの原料繊維を得たのち、該繊維を２２％ヒドラジン水溶液による１００℃×５時間処理及び１０％ＮａＯＨ水溶液による９０℃×２時間処理を施した後、水洗、１Ｎ塩酸水溶液処理及び水洗を実施してカルボキシル基がＨ型になった繊維を得た。この繊維をＣａ（ＯＨ）2水溶液で６０℃×３０分の処理を施し、Ｃａ塩型／Ｈ型カルボキシル基当量比が２．５／１．０の変性アクリル系繊維（Ｃ−１）を得た。またＣａ（ＯＨ）2水溶液処理に代えて、ＮａＯＨ水溶液処理した変性アクリル系繊維（Ｃ−２）も得た。
【００２７】
（難燃性ポリエステル繊維：繊維Ｄ）
６デニール、カット長６４ｍｍ、フェニルホスホン酸誘導体が共重合されてリン原子を５０００ｐｐｍ含有した難燃性ポリエステル（ＰＥＴ）繊維。
【００２８】
（一般ポリエステル繊維：繊維Ｅ）
１５デニール、カット長６４ｍｍ、捲縮数１０個／インチ、捲縮度２３％、中空率３５％のポリエステル（ＰＥＴ）繊維。
【００２９】
【表１】
0004154636.tif 000002
【００３０】
【表２】
0004154636.tif 000003
【００３１】
【発明の効果】
本発明において、布団の中綿、ベッドパットなどに好適で、かつ難燃性を有する不織布を得ることができる。